두께 50 ㎛ 의 시클로올레핀 계 필름 〔 상품명 「 ZEONOR 」 , 닛폰 제온 ( 주 ) 제조 〕 의 한 면 에 , 경화 성 조성물 ( I ) 을 , 바 코터 를 이용 하 여 경화 후 의 막 두께 가 약 3 ㎛ 가 되 도록 도공 했 다 . 그 도공 면 에 , 적층 체 ( 1 ) 의 편광 필름 측 을 접합 하 여 , 적층 체 를 제작 했 다 . 상기 적층 체의 시클로올레핀 계 필름 측 에서 , 벨트 컨베이어 가 달린 자외선 조사 장치 〔 램프 는 퓨 젼 UV 시스템즈 사 제조 의 「 D 벌브 」 를 사용 〕 를 이용 하 여 280 nm ∼ 320 nm 의 적산 광량 이 200 mJ / ㎠ 가 되 도록 자외선 을 조사 하 여 , 경화 성 조성물 ( I ) 을 경화 시키 고 , 그 후 시클로올레핀 계 필름 을 박리 했 다 . 보호 필름 / 수계 접착제 / 편광자 필름 / 경화 성 조성물 ( I ) 의 경화물 ( 제 1 경화물 층 ) 로 이루어지 는 적층 체 ( 2 ) 를 제작 했 다 .